Procédé de fabrication d’un pré-imprégné caractérisé en ce qu’il comprend: i) une étape de fourniture : d’une composition comprenant au moins une résine, et éventuellement une ou plusieurs charge(s) A mélangée(s) avec ladite résine, et d’au moins un renfort textile ; ii) une étape d’application de la composition audit au moins un renfort textile; iii) une étape de saupoudrage d’une ou plusieurs charge(s) B, sur au moins une face (F1) dudit au moins un renfort imprégné ; iv) une étape au-cours de laquelle on fait pénétrer la ou lesdites charge(s) B au moins partiellement dans ledit au moins un renfort imprégné; v) une étape de durcissement pour l’obtention dudit pré-imprégné. Procédé de fabrication selon la revendication 1, caractérisé en ce que l’étape iii) est une étape de saupoudrage de la ou les charge(s) B pour former une couche continue ou discontinue comprenant la ou les charge(s) B, en particulier ladite couche a une épaisseur supérieure ou égale à 0,01 mm. Procédé de fabrication selon l’une ou l’autre des revendications 1 et 2, caractérisé en ce que l’étape iv) comprend une étape de calandrage dudit au moins un renfort imprégné. Procédé de fabrication selon l’une quelconque des revendications 1 à 3, caractérisé en ce que l’étape d’application ii) comprend au moins une étape choisie parmi : une enduction, une pulvérisation, une imprégnation ou une combinaison de ces dernières. Procédé de fabrication selon l’une quelconque des revendications 1 à 4, caractérisé en ce que la température de la composition lors de l’étape ii) est supérieure ou égale à 30°C, de préférence supérieure ou égale à 40°C, encore de préférence supérieure ou égale à 45°C. Procédé de fabrication selon l’une quelconque des revendications 1 à 5, caractérisé en ce que l’étape de durcissement v) comprend une étape de refroidissement et/ou une étape de pré-polymérisation. Procédé de fabrication selon l’une quelconque des revendications 1 à 6, caractérisé en ce que le rapport de la masse de la ou des charge(s) A sur la masse totale de la composition est supérieur à 0% et inférieur ou égal à 45%. Procédé de fabrication selon l’une quelconque des revendications 1 à 7, caractérisé en ce que le rapport de la masse de la ou des charge(s) B sur la masse totale du pré-imprégné est supérieur à 0% et inférieur ou égal à 40%. Procédé de fabrication selon l’une quelconque des revendications 1 à 8, caractérisé en ce que ledit au moins un renfort textile comprend un ou des fil(s) et/ou des fibres dans au moins un matériau choisi parmi : le carbone à base de polyacrylonitrile, le carbone à base de graphite, le carbone à base de pitch, le verre, les aramides, les fibres de basalt, les polyoléfines, les polyamides, les polyesters, ou un mélange de ces derniers. Procédé de fabrication selon l’une quelconque des revendications 1 à 9, caractérisé en ce que la ou les charge(s) A et/ou la ou les charge(s) B est/sont choisie(s) parmi : les charges en carbone à base de polyacrylonitrile (PAN), les charges en carbone à base de pitch, les charges en carbone à base de graphite, en particulier expansé. Procédé de fabrication selon l’une quelconque des revendications 1 à 10, caractérisé en ce que la ou les charge(s) A et/ou la les charge(s) B comprend/comprennent des fibres coupées, des fibres moulues, ou un mélange de ces dernières. Procédé de fabrication selon l’une quelconque des revendications 1 à 11, caractérisé en ce que la ou les charge(s) A et/ou la ou les charge(s) B comprend/comprennent des fibres ayant une longueur supérieure ou égale à 40 µm et inférieure ou égale à 600 µm. Procédé de fabrication selon l’une quelconque des revendications 1 à 12, caractérisé en ce que ladite au moins une résine est choisie parmi : les résines polyesters, les résines polyepoxydes, les résines polyimides, notamment linéaires, les résines vinylesters, les résines polybismaléimides, de préférence les résines polyepoxydes. Procédé de fabrication d’un matériau composite conducteur de la chaleur et/ou de l’électricité, caractérisé en ce qu’il comprend: a- la fabrication d’au moins un pré-imprégné selon l’une quelconque des revendications 1 à 13 ; b- la mise en forme dudit au moins un pré-imprégné ; c- la thermocompression dudit au moins un pré-imprégné mis en forme ; d- obtention du matériau composite. Pré-imprégné susceptible d’être obtenu par le procédé de fabrication selon l’une quelconque des revendications 1 à 13. Matériau composite conducteur de la chaleur et/ou de l’électricité susceptible d’être obtenu selon le procédé de fabrication de la revendication 14, comprenant au moins un renfort textile comprenant des un ou fil(s) et/ou des fibres en carbone choisi parmi : le carbone à base de polyacrylonitrile, le carbone à base de graphite, le carbone à base de pitch, et une ou des charge(s) B en carbone, ledit carbone étant choisi parmi: le carbone à base de graphite, le carbone à base de pitch, ou un mélange de ces derniers.